(57)【要約】【課題】ＰＤＰの色純度を改善し、理想的な透過率曲線を有するようにした前面フィルターを提供する。【解決手段】ＰＤＰの前面に付着した前面フィルターは、外部光の反射防止膜と、パネルから入射する光から赤色及び緑色の輝度を低くめ青色の輝度を高めることによって光特性が改善されるようにする光特性膜と、電磁障害を遮蔽するＥＭＩ遮蔽膜と、パネルから放出される近赤外線を遮蔽するＮＩＲ遮蔽膜とで形成される。ＰＤＰから放出された光の波長による透過率は、４５４ｎｍに該当する青色光の透過率が５０％ないし８０％であり、５２５ｎｍに該当する緑色光の透過率が４０％ないし８０％であり、５８０ｎｍないし５９２ｎｍに該当するオレンジ光の透過率が５％ないし３０％であり、６１０ｎｍないし６３０ｎｍに該当する赤色光の透過率が５０％ないし８０％であり、８５０ｎｍないし９５０ｎｍに該当する近赤外線の透過率が１％ないし１０％であることを特徴とする。【選択図】図１
2004246364.tif 000002
【特許請求の範囲】
【請求項１】
プラズマディスプレーパネルの前面に付着した前面フイルタにおいて、
前記前面フイルタは、外部から入射する光の反射を防止する反射防止膜と、パネルから入射する光から赤色及び緑色の輝度を低くめ青色の輝度を高めることによって光特性が改善されるようにする光特性膜と、電磁波の放出を遮蔽するＥＭＩ遮蔽膜と、パネルから放出される近赤外線を遮蔽するＮＩＲ遮蔽膜とで形成され、
前記プラズマディスプレーパネルから放出された光が、前記反射防止膜、光特性膜、ＥＭＩ遮蔽膜及びＮＩＲ遮蔽膜を透過する透過率は、放出された光の波長によって決定され、
前記放出された光の波長による透過率は、４５４ｎｍに該当する青色光の透過率が５０％ないし８０％であり、５２５ｎｍに該当する緑色光の透過率が４０％ないし８０％であり、５８０ｎｍないし５９２ｎｍに該当するオレンジ光の透過率が５％ないし３０％であり、６１０ｎｍないし６３０ｎｍに該当する赤色光の透過率が５０％ないし８０％であり、８５０ｎｍないし９５０ｎｍに該当する近赤外線の透過率が１％ないし１０％であることを特徴とするプラズマディスプレーパネルの前面フイルタ。
【請求項２】
前記前面フイルタには、外部の衝撃から前面フイルタ及びパネルを保護するためのガラスがさらに含まれることを特徴とする請求項１記載の前面フイルタ。
【請求項３】
プラズマディスプレーパネルの前面に付着した前面フイルタにおいて、
前記前面フイルタは、外部から入射する光の反射を防止する反射防止膜と、パネルから入射する光から赤色及び緑色の輝度を低くめて青色の輝度を高めることによって光特性が改善されるようにする光特性膜と、電磁波の放出を遮蔽するＥＭＩ遮蔽膜と、パネルから放出される近赤外線を遮蔽するＮＩＲ遮蔽膜とで形成され、
前記プラズマディスプレーパネルから放出された光が、前記反射防止膜、光特性膜、ＥＭＩ遮蔽膜及びＮＩＲ遮蔽膜を透過する透過率は放出された光の波長によって決定され、
前記放出された光の波長による透過率は、４５４ｎｍに該当する青色光の透過率が６０％ないし７０％であり、５２５ｎｍに該当する緑色光の透過率が６０％ないし７０％であり、５８０ｎｍないし５９２ｎｍに該当するオレンジ光の透過率が５％ないし２０％であり、６１０ｎｍないし６３０ｎｍに該当する赤色光の透過率が６０％ないし７０％であり、８５０ｎｍないし９５０ｎｍに該当する近赤外線の透過率が１％ないし５％であることを特徴とするプラズマディスプレーパネルの前面フイルタ。
【請求項４】
前記前面フイルタには、外部の衝撃から前面フイルタ及びパネルを保護するためのガラスがさらに含まれることを特徴とする請求項３記載の前面フイルタ。
【請求項５】
前記青色光及び前記緑色光間の領域に該当する光の透過率は、前記青色光及び前記緑色光の透過率に比べて１％ないし２０％減少され、
前記緑色光及び前記赤色光間の領域に該当する光の透過率は、前記緑色光及び前記赤色光の透過率に比べて１０％ないし５０％減少され、
前記赤色光及び前記近赤外線間の領域に該当する光の透過率は、前記赤色光の透過率に比べて１％ないし７０％減少されることを特徴とする請求項３記載の前面フイルタ。
【請求項６】
前記青色光及び前記緑色光間の領域に該当する光の吸収ピークは、４８０ｎｍないし５００ｎｍの領域で形成され、
前記緑色光及び前記赤色光間の領域に該当する光の吸収ピークは、５８０ｎｍないし６００ｎｍの領域で形成され、
前記赤色光及び前記近赤外線間の領域に該当する光の吸収ピークは、６４０ｎｍないし７００ｎｍの領域で形成されることを特徴とする請求項５記載の前面フイルタ。
【請求項７】
前面フイルタの光透過率曲線において、
４５４ｎｍに該当する青色光の透過率が５０％ないし８０％であり、
５２５ｎｍに該当する緑色光の透過率が４０％ないし８０％であり、
５８０ｎｍないし５９２ｎｍに該当するオレンジ光の透過率が５％ないし３０％であり、
６１０ｎｍないし６３０ｎｍに該当する赤色光の透過率が５０％ないし８０％であり、
８５０ｎｍないし９５０ｎｍに該当する近赤外線の透過率が１％ないし１０％であることを特徴とする前面フイルタ。
【請求項８】
前面フイルタの光透過率曲線において、
４５４ｎｍに該当する青色光の透過率が６０％ないし７０％であり、
５２５ｎｍに該当する緑色光の透過率が６０％ないし７０％であり、
５８０ｎｍないし５９２ｎｍに該当するオレンジ光の透過率が５％ないし２０％であり、
６１０ｎｍないし６３０ｎｍに該当する赤色光の透過率が６０％ないし７０％であり、
８５０ｎｍないし９５０ｎｍに該当する近赤外線の透過率が１％ないし５％であることを特徴とする前面フイルタ。
【請求項９】
前記青色光及び前記緑色光間の領域に該当する光の透過率は、前記青色光及び前記緑色光の透過率に比べて１％ないし２０％減少され、
前記緑色光及び前記赤色光間の領域に該当する光の透過率は、前記緑色光及び前記赤色光の透過率に比べて１０％ないし５０％減少され、
前記赤色光及び前記近赤外線間の領域に該当する光の透過率は、前記赤色光の透過率に比べて１％ないし７０％減少されることを特徴とする請求項８記載の前面フイルタ。
【請求項１０】
前記青色光及び前記緑色光間の領域に該当する光の吸収ピークは、４８０ｎｍないし５００ｎｍの領域で形成され、
前記緑色光及び前記赤色光間の領域に該当する光の吸収ピークは、５８０ｎｍないし６００ｎｍの領域で形成され、
前記赤色光及び前記近赤外線間の領域に該当する光の吸収ピークは、６４０ｎｍないし７００ｎｍの領域で形成されることを特徴とする請求項９記載の前面フイルタ。
【発明の詳細な説明】
【技術分野】
【０００１】
本発明は、プラズマディスプレーパネルに係り、特にプラズマディスプレーパネルの前面に付着する前面フイルタに関する。
【背景技術】
【０００２】
プラズマディスプレーパネル（ＰＤＰ）は、Ｈｅ+Ｘｅ、Ｎｅ+ＸｅまたはＨｅ+Ｎｅ+Ｘｅなどの不活性混合ガスの放電時に発生する１４７ｎｍの紫外線により赤色、緑色、青色を発光する蛍光体を発光させることによって、文字またはグラフィックを含んだ画像を表示する。このようなＰＤＰは大量生産段階にあり、最近のＰＤＰの技術の進歩により、薄型化と大型化が容易になるだけでなく、向上した画質を提供する。特に、３電極交流面放電型ＰＤＰ（three electrode surface discharge type PDP）では、放電時、荷電粒子が表面に壁電荷が蓄積されて形成されるが、放電により発生するスパッタリングから電極を保護する。そのように、３電極交流面放電型ＰＤＰは、低電圧駆動と長寿命であることが知られている。
【０００３】
図３は、従来のプラズマディスプレーパネルの放電セル構造を示す斜視図である。
図３を参照すれば、３電極交流面放電型ＰＤＰの放電セルは、上部基板１０上に形成されたスキャン電極Ｙ及びサステイン電極Ｚと、下部基板１８上に形成されたアドレス電極Ｘを備える。スキャン電極Ｙとサステイン電極Ｚそれぞれは透明電極１２Ｙ、１２Ｚと、前記透明電極１２Ｙ、１２Ｚの線幅より小さい線幅を有して透明電極の一側縁に形成される金属バス電極１３Ｙ、１３Ｚを含む。
【０００４】
透明電極１２Ｙ、１２Ｚは、通常インジウムスズオキサイド（Indium−Tin−Oxide：ＩＴＯ）で上部基板１０上に形成される。金属バス電極１３Ｙ、１３Ｚは通常クロム（Ｃｒ）などの金属で透明電極１２Ｙ、１２Ｚ上に形成されて抵抗が高い透明電極１２Ｙ、１２Ｚによる電圧降下を減らす役割を有する。
【０００５】
スキャン電極Ｙとサステイン電極Ｚが並んで形成された上部基板１０には、上部誘電体層１４と保護膜１６が積層される。上部誘電体層１４には、プラズマ放電時に発生した壁電荷が蓄積される。保護膜１６は、プラズマ放電時に発生したスパッタリングによる上部誘電体層１４の損傷を防止すると共に２次電子の放出効率を高めるようになる。保護膜１６としては、通常酸化マグネシウム（ＭｇＯ）が利用される。
【０００６】
アドレス電極Ｘが形成された下部基板１８上には、下部誘電体層２２、隔壁２４が形成され、下部誘電体層２２と隔壁２４表面には、蛍光体層２６が塗布される。アドレス電極Ｘはスキャン電極Ｙ及びサステイン電極Ｚと交差する方向に形成される。隔壁２４は、ストライプ（Stripe）または格子形態に形成され、放電により生成された紫外線及び可視光が隣接した放電セルに漏れることを防止する。蛍光体層２６は、プラズマ放電時に発生した紫外線により励起されて、赤色、緑色または青色のうちいずれか一つの可視光線を発生する。
【０００７】
上／下部基板１０、１８と隔壁２４間に用意された放電空間には、不活性混合ガスが注入される。
ＰＤＰは、画像の階調を具現するために、１フレームを発光回数が異なる多くのサブフィールドに分けて時分割駆動するようになる。各サブフィールドは、全画面を初期化させるための初期化（リセット）期間と、スキャンラインを選択して選択されたスキャンラインからセルを選択するためのアドレス期間と、放電回数によって階調を実現するサステイン期間に分けられる。
【０００８】
例えば、２５６階調で画像を表示しようとする場合に、図２のように、１／６０秒に該当するフレーム期間（１６．６７ｍｓ）は、８個のサブフィールド（ＳＦ１ないしＳＦ８）に分けられるようになる。８個のサブフィールド（ＳＦ１ないしＳＦ８）のそれぞれは、前述したように、初期化期間、アドレス期間とサステイン期間に分けられるようになる。各サブフィールドの初期化期間とアドレス期間は、各サブフィールドごとに同一であり、サステイン期間は各サブフィールドで２n（ｎ=０、１、２、３、４、５、６、７）の比率で指数関数的に増加する。
【０００９】
このように駆動されるＰＤＰにおいて、上部基板１０上には電磁波を遮蔽すると共に外部光の反射を防止するために前面フイルタが設置される。
【００１０】
図５は、従来のプラズマディスプレーパネルの一側を概略的に示す断面図である。
図５を参照すれば、従来、ＰＤＰは、上部基板１０と下部基板１８が合着されて形成されるパネル３２と、パネル３２の前面に設置される前面フイルタ３０と、パネル３２の後面に設置される放熱板３４と、放熱板３４に付着するように設置される印刷回路基板３６と、ＰＤＰの後面を覆いかぶせるように形成されるバックカバー３８と、前面フイルタ３０とバックカバー３８を接続させるためのフイルタ支持部４０と、フイルタ支持部４０を覆いかぶせるように前面フイルタ３０とバックカバー３８間に設置される支持部材４２とを備える。
【００１１】
印刷回路基板３６は、パネル３２の電極に駆動信号を供給する。このために、印刷回路基板３６は、図示していない多様な駆動部を備える。パネル３２は、印刷回路基板３６から供給される駆動信号に応答して所定の画像を表示する。放熱板３４は、パネル３２及び印刷回路基板３６から発生する熱を放熱させる。バックカバー３８は、外部の衝撃からパネル３２を保護すると共に、後面に放出される電磁障害（ElectroMagnetic  Interference：以下"ＥＭＩ"と称する）を遮断する。
【００１２】
フイルタ支持部４０は、前面フイルタ３０をバックカバー３８に電気的に接続させる。このようなフイルタ支持部４０は、前面フイルタ３０をバックカバー３８に接地させると共に側面でのＥＭＩの発生を防止する。支持部材４２は、フイルタ支持部４０、前面フイルタ３０及びバックカバー３８などを支持する。
【００１３】
前面フイルタ３０は、ＥＭＩを遮蔽すると共に外部光の反射を防止する。このために、前面フイルタ３０は、図５のように反射防止膜５０、光特性膜（optical characteristic  film）５２、ガラス５４、ＥＭＩ遮蔽膜５６及び近赤外線（near  infrared  rays：以下"ＮＩＲ"と称する）遮蔽膜５８を備える。ここで、実際に前面フイルタ３０の各膜５０、５２、５４、５６、５８間には粘着層が形成されて、各膜５０、５２、５４、５６、５８間を接着させる。また、一般的に光特性膜５２は別途の層として形成しなくて、粘着層に特定物質を挿入して形成する。そして、前面フイルタ３０の構造は、その製造業者にしたがって少しずつ変化する。本願では、説明の便宜のために粘着層を図示せず、光特性膜５２を一つの層として示した。
【００１４】
反射防止膜５０は、外部からの入射光が再び外部に反射されることを防止してＰＤＰのコントラストを向上させる。このような反射防止膜５０は、前面フイルタ３０の表面に形成される。一方、反射防止膜５０は、前面フイルタ３０の背面にさらに形成することができる。光特性膜５２は、パネル３２から入射される光のうち、赤色Ｒ及び緑色Ｇの輝度を低くすると共に、青色Ｂの輝度を高めてＰＤＰの光特性を改善させる。
【００１５】
ガラス５４は、外部衝撃から前面フイルタ３０が破損することを防止する。いいかえれば、ガラス５４は、前面フイルタ３０が外部衝撃により破損することを防止するように、前面フイルタ３０を支持する。
【００１６】
ＥＭＩ遮蔽膜５６は、ＥＭＩを遮蔽し、パネル３２から入射されるＥＭＩが外部に放出されることを防止する。
ＮＩＲ遮蔽膜５８は、パネル３２から放射されるＮＩＲを遮蔽して、リモートコントローラ等のようにＩＲを利用して信号を伝達する装置が、信号を正常に伝達することができるように基準以上のＮＩＲが外部に放出されることを防止する。
【００１７】
一方、ＥＭＩ遮蔽膜５６及びＮＩＲ遮蔽膜５８は、一つの層で構成されることができる。
このような前面フイルタ３０は、図７のようにフイルタ支持部４０を通してバックカバー３８と電気的に接続される。これを詳細に説明すると、フイルタ支持部４０は、前面フイルタ３０の一側端から前面フイルタ３０の背面に接続される。この時、フイルタ支持部４０はＥＭＩ遮蔽膜５６及びＮＩＲ遮蔽膜５８のうち、少なくとも一つ以上の膜と電気的に接続される。すなわち、フイルタ支持部４０は、前面フイルタ３０をバックカバー３８に接続させてＥＭＩ及び／またはＮＩＲを遮蔽する。
【００１８】
このような従来の前面フイルタ３０は、外部からの衝撃による前面フイルタ３０の破損を防止するために、ガラス５４が利用される。しかし、このようにガラス５４が、前面フイルタ３０に挿入されると、前面フイルタ３０の厚さが厚くなる短所がある。また、前面フイルタ３０にガラス５４が挿入されると、その重さが重くなると共に製造費用が上昇する問題点がある。
【００１９】
したがって、図８のように、ガラス５４を除去したフィルム型前面フイルタ６０が提案された。フィルム型前面フイルタ６０は反射防止膜６２、光特性膜６４、ＥＭＩ遮蔽膜６６及びＮＩＲ遮蔽膜６８を備える。ここで、フィルム型前面フイルタ６０の各膜６２、６４、６６、６８間には粘着層が形成されており、各膜６２、６４、６６、６８間を接着させる。そして、光特性膜６４及びＮＩＲ遮蔽膜６８は別の層として存在せず、粘着層に特定物質を挿入して形成される。また、フィルム型前面フイルタ６０の構造は、用いる業者にしたがって少しずつ変化する。本願では説明の便宜のために粘着層を図示せず、光特性膜６４及びＮＩＲ遮蔽膜６８を別の層として示した。
【００２０】
反射防止膜６２は、フィルム型前面フイルタ６０の表面に形成されて、外部からの入射光が再び外部に反射されることを防止する。このような反射防止膜６２は、フィルム型前面フイルタ６０の背面にさらに形成されることができる。光特性膜６４は、パネル３２から入射される光のうち、赤色Ｒ及び緑色Ｇの輝度を低くめると共に、青色Ｂの輝度を高めてＰＤＰの光特性を改善させる。
【００２１】
ＥＭＩ遮蔽膜６６は、ＥＭＩを遮蔽してパネル３２から入射すれるＥＭＩが、外部に放出されることを防止する。このようなＥＭＩ遮蔽膜６６は、後述するＮＩＲ遮蔽膜６８と一つの層で構成されることができる。
【００２２】
ＮＩＲ遮蔽膜６６は、パネル３２から入射されるＮＩＲを遮蔽する。ここで、ＮＩＲは７００〜１２００ｎｍの波長領域に属するものであって、ＰＤＰのパネル内に充填された混合ガスのうち、放電時８００〜１０００ｎｍの光（rays）を放出するＸｅにより生成される。このようなＮＩＲが外部に放出されると、ＩＲを用いて信号を伝達するリモートコントローラなどのような装置の信号が、ＰＤＰに正常に伝えられることができなくなる。すなわち、ＮＩＲの放出は、リモートコントローラの誤作動を起すようになる。これによりＮＩＲ遮蔽膜６８は、リモートコントローラなどからパネル３２に伝えられる信号が正常に伝えられることができるように、近赤外線吸収材料（すなわち染料colorant）を用いて基準以上のＮＩＲが外部に放出されることを防止する。
【００２３】
このようなフィルム型の前面フイルタ６０は、ガラス５４を含む前面フイルタ３０に比べて重さが軽いと共に、薄形化できる長所がある。また、フィルム型前面フイルタ６０は、ガラス５４を含んだ前面フイルタ３０に比べて製造費用を節減できる。
ところが、従来フィルム型前面フイルタ６０及びガラス５４を含む前面フイルタ３０は、図９に図示しているような光透過率曲線を示す。このような前面フイルタの透過率は、前面フイルタの各機能性層に含まれた染料と各機能性層の材質の影響を受けることもあるが、前面フイルタの透過率を決定するための透過率曲線設計の影響を多く受けるようになる。
【００２４】
図９を参照すれば、従来の前面フイルタ３０、６０は、５８０ないし５９２ｎｍの領域に該当するオレンジ光７３の透過率が４０％に近く、赤色、緑色、青色の三原色で画像を表現するＰＤＰの色純度を相当に低下させる問題がある。すなわち、赤色、緑色、青色を利用して白色を表現する時、黄色系列に偏った白色で現れたりして、肌色の表現が不適切な場合がある。
【００２５】
また、５２５ｎｍに該当する緑色光７２の透過率が、青色光７１や赤色光７４に比べて顕著に低くて、色温度が低下する問題がある。
また、遠隔調整装置の誤作動を誘発させる近赤外線７５透過率が、５〜１０％に至る問題点がある。
したがって、前面フイルタの透過率設計を改善して理想的な透過率を示す手段が必要な実情である。
【発明の開示】
【発明が解決しようとする課題】
【００２６】
本発明の目的は、上記のような問題点を解決するような、理想的な透過率を有するようにした前面フイルタを提供することにある。
【課題を解決するための手段】
【００２７】
本発明は、プラズマディスプレーパネルの前面に付着した前面フイルタにおいて、前記前面フイルタは、外部から入射する光の反射を防止する反射防止膜と、パネルから入射する光から、赤色及び緑色の輝度を低くめ青色の輝度を高めることによって光特性が改善されるようにする光特性膜と、電磁波の放出を遮蔽するＥＭＩ遮蔽膜と、パネルから放出される近赤外線を遮蔽するＮＩＲ遮蔽膜とで形成されており、前記プラズマディスプレーパネルから放出された光が前記反射防止膜、光特性膜、ＥＭＩ遮蔽膜及びＮＩＲ遮蔽膜を透過する透過率は、放出された光の波長によって決定され、前記放出された光の波長による透過率は、４５４ｎｍに該当する青色光の透過率が５０％ないし８０％であり、５２５ｎｍに該当する緑色光の透過率が４０％ないし８０％であり、５８０ｎｍないし５９２ｎｍに該当するオレンジ光の透過率が５％ないし３０％であり、６１０ｎｍないし６３０ｎｍに該当する赤色光の透過率が５０％ないし８０％であり、８５０ｎｍないし９５０ｎｍに該当する近赤外線の透過率が１％ないし１０％であることを特徴とする。
【００２８】
本発明は、プラズマディスプレーパネルの前面に付着した前面フイルタにおいて、前記前面フイルタは外部から入射する光の反射を防止する反射防止膜と、パネルから入射する光から赤色及び緑色の輝度を低くめ青色の輝度を高めることによって光特性が改善されるようにする光特性膜と、電磁波の放出を遮蔽するＥＭＩ遮蔽膜と、パネルから放出される近赤外線を遮蔽するＮＩＲ遮蔽膜とで形成されており、前記プラズマディスプレーパネルから放出された光が、前記反射防止膜、光特性膜、ＥＭＩ遮蔽膜及びＮＩＲ遮蔽膜を透過する透過率は、放出された光の波長によって決定され、前記放出された光の波長による透過率は４５４ｎｍに該当する青色光の透過率が６０％ないし７０％であり、５２５ｎｍに該当する緑色光の透過率が６０％ないし７０％であり、５８０ｎｍないし５９２ｎｍに該当するオレンジ光の透過率が５％ないし２０％であり、６１０ｎｍないし６３０ｎｍに該当する赤色光の透過率が６０％ないし７０％であり、８５０ｎｍないし９５０ｎｍに該当する近赤外線の透過率が１％ないし５％であることを特徴とする。
【発明の効果】
【００２９】
本発明による前面フイルタは、理想的な光透過率曲線を示すことによってＰＤＰの色純度を改善できる。
【発明を実施するための最良の形態】
【００３０】
以下、図１ないし図２を参照しながら本発明の望ましい実施例に対して説明する。
図１は、本発明の第１実施例による、プラズマディスプレーパネルの前面フイルタの光透過率曲線を示す図面である。
本発明において前面フイルタは、先に説明したように反射防止膜、光特性膜、ガラス、ＥＭＩ遮蔽膜、ＮＩＲ遮蔽膜が含まれるものから構成され、ガラスの場合、選択的に除去できる。そして、光特性膜とＮＩＲ遮蔽膜は別の層として存在せず、粘着層に特定物質を挿入して形成する。
また、前面フイルタの透過率は、前面フイルタの各機能性層に含まれた染料と各機能性層の材質に影響を受けるが、結局，これは前面フイルタの透過率を決定するための透過率曲線設計により決定される。
【００３１】
図１を参照すれば、本発明の第１実施例による前面フイルタの透過率曲線は、４５４ｎｍに該当する青色光８１の透過率が５０％ないし８０％であり、５２５ｎｍに該当する緑色光８２の透過率が４０％ないし８０％であり、５８０ｎｍないし５９２ｎｍに該当するオレンジ光８３の透過率が５％ないし３０％であり、６１０ｎｍないし６３０ｎｍに該当する赤色光８４の透過率が５０％ないし８０％であり、８５０ｎｍないし９５０ｎｍに該当する近赤外線８５の透過率が１％ないし１０％である。
【００３２】
これは、従来に比べて緑色光８２の透過率が２０％ないし３０％上昇して色温度を顕著に増加させ、オレンジ光８３の透過率を２０％ないし３０％減少させて色純度を顕著に上昇させる。その上、近赤外線８５附近の曲線傾斜を大きくすることによって、遠隔調整装置の誤作動を誘発させる近赤外線８５透過率も従来に比べて大幅に減少させることができる。
【００３３】
その結果、本発明の第１実施例による前面フイルタは、理想的な光透過率曲線を示すことによって、ＰＤＰの色純度を改善してコントラストを増加させて、色温度を増加させる効果を示すようになる。
【００３４】
図２は、本発明の第２実施例による、プラズマディスプレーパネルの前面フイルタの光透過率曲線を示す図面である。
図２に実線で示した曲線は、透過率スペクトラム（Transmittance  spectrum）であって、点線で示した曲線はプラズマディスプレーパネルから放出される光の放出スペクトラム（Emission  spectrum）である。
【００３５】
図２を参照すれば、本発明の第２実施例による前面フイルタの光透過率曲線は、４５４ｎｍに該当する青色光９１の透過率が６０％ないし７０％であり、５２５ｎｍに該当する緑色光９２の透過率が６０％ないし７０％であり、５８０ｎｍないし５９２ｎｍに該当するオレンジ光９３の透過率が５％ないし２０％であり、６１０ｎｍないし６３０ｎｍに該当する赤色光９４の透過率が６０％ないし７０％であり、８５０ｎｍないし９５０ｎｍに該当する近赤外線９５の透過率が１％ないし５％である。
【００３６】
また、本発明の第２実施例による前面フイルタの光透過率曲線は、青色光９１及び緑色光９２間の高い吸収ピーク９６を、４８０ｎｍないし５００ｎｍの領域で形成して、青色光９１及び緑色光９２の透過率と吸収ピーク９６が発生した波長の透過率が、１０％ないし２０％違いが生じるようにする。
【００３７】
また、緑色光９２及び赤色光９４間の高い吸収ピークを、５８０ｎｍないし６００ｎｍの領域で形成し、緑色光９２及び赤色光９４の透過率と吸収ピークが発生した波長の透過率が、１０％ないし５０％違いが生じるようにする。
また、赤色光９４及び近赤外線９５間の透過率差を、１％ないし７０％程度に違いが生じるように、高い近赤外線吸収ピーク９７を６４０ｎｍないし７００ｎｍの領域で形成して、近赤外線９５の透過を顕著に減少させる。
【００３８】
これは、従来に比べて緑色光９２の透過率が、２０％ないし３０％上昇して色温度を顕著に増加させ、オレンジ光９３の透過率を２０％ないし３０％減少させて色純度を顕著に上昇させる。また、近赤外線９５附近の曲線傾斜を大きくすることによって、遠隔調整装置の誤作動を誘発させる近赤外線９５透過率も従来に比べて大幅に減少させることができる。
その上、青色光９１及び緑色光９２間の吸収ピーク９６を４８０ｎｍないし５００ｎｍに位置させることによって、色純度が低い波長帯の光透過率を顕著に減少させて、青色及び緑色光の色純度を高めるようにする。
【００３９】
その結果、本発明の第２実施例による前面フイルタは、赤色、緑色、青色それぞれの光を色純度が高い波長の光だけ透過させて、理想的な光透過率曲線を示すことによってＰＤＰの色純度を改善できるようになる。
また、ＰＤＰの蛍光体から発光する三原色光を除外した残りの波長帯の光の透過率を顕著に減少させることによってコントラストを増加させる。さらに、緑色光の透過率を増加させることによってＰＤＰの色温度を増加させる効果を示すようになる。
【００４０】
以上説明した内容を通じて、当業者ならば本発明の技術思想を逸脱しない範囲で様々な変更及び修正が可能なことがわかる。したがって、本発明の技術的範囲は、明細書の詳細な説明に記載された内容に限定されることなく、特許請求の範囲により定められなければならない。
【産業上の利用可能性】
【００４１】
本発明による前面フイルタは、理想的な光透過率曲線を示すことによってＰＤＰの色純度を改善できる。
【図面の簡単な説明】
【００４２】
【図１】本発明の第１実施例による前面フイルタの透過率曲線を示す図面。
【図２】本発明の第２実施例による前面フイルタの透過率曲線を示す図面。
【図３】従来の３電極交流面放電型プラズマディスプレーパネルの放電セル構造を示す斜視図。
【図４】一般的なプラズマディスプレーパネルにおいて２５６階調を表現するためのフレームを示す図面。
【図５】従来のプラズマディスプレーの一側を概略的に示す断面図。
【図６】図３に示した前面フイルタを概略的に示す断面図。
【図７】図３に示した前面フイルタとフイルタ支持部の接地過程を詳細に示す図面。
【図８】フィルム型前面フイルタを概略的に示す断面図。
【図９】従来の前面フイルタの透過率曲線を示す図面。
【符号の説明】
【００４３】
１０；上部基板                  １４；上部誘電体層
１６；保護膜                    １８；下部基板
２２；下部誘電体層              ２４；隔壁
２６；蛍光体層                  ３０；前面フイルタ
３２；パネル                    ３４；放熱板
３６；印刷回路基板              ３８；バックカバー
４０；フイルタ支持部            ４２；支持部材
５０；反射防止膜                ５２；光特性膜
５４；ガラス                    ５６；ＥＭＩ遮蔽膜
５８；近赤外線遮蔽膜            ６０；前面フイルタ
６２；反射防止膜                ６４；光特性膜
６６；ＥＭＩ遮蔽膜              ６８；ＮＩＲ遮蔽膜
７１；青色光                    ７２；緑色光
７３；オレンジ光                ７４；赤色光
７５；近赤外線                  ８１；青色光
８２；緑色光                    ８３；オレンジ光
８４；赤色光                    ８５；近赤外線
９１；青色光                    ９２；緑色光
９３；オレンジ光                ９４；赤色光
９５；近赤外線                  ９６；吸収ピーク
９７；吸収ピーク                  Ｘ；アドレス電極
Ｙ；スキャン電極                  Ｚ；サステイン電極
１２Ｙ、１２Ｚ；透明電極        １３Ｙ、１３Ｚ；金属バス電極
【図１】
2004246364.tif 000003
【図２】
2004246364.tif 000004
【図３】
2004246364.tif 000005
【図４】
2004246364.tif 000006
【図５】
2004246364.tif 000007
【図６】
2004246364.tif 000008
【図７】
2004246364.tif 000009
【図８】
2004246364.tif 000010
【図９】
2004246364.tif 000011